FR 2495957 A1 19820618 FR 8026749 A 19801217 CATALYSEUR ET PROCEDE PERFECTIONNES POUR LE TRAITEMENT DES GAZ D'ECHAPPEMENT DES MOTEURS A COMBUSTION INTERNE La présente invention a pour objet des catalyseurs multi- fonctionnels, plus particulièrement destinés au traitement des gaz d'échappement des moteurs à combustion interne. On entend par multifonctionnels, selon l'invention, des catalyseurs, opèrant l'oxydation en particulier du monoxyde de carbone et des hydrocarbures présents dans les gaz d'échappement ainsi que la réduction simultanée en particulier des oxydes d'azote présents dans ces gaz. Dans les moteurs à combustion interne à essence, la composition des gaz d'échappement peut être réglée autour d'un équilibre stoechiométrique tel que l'oxydation et la réduction catalytique de ses divers constituants conduisent à de l'eau, du dioxyde de carbone et de l'azote. Les moyens généralement mis en oeuvre pour règler la composition du gaz d'échappement autour de cette stoechiométrie sont notamment le réglage en continu du rapport air/carburant à l'admission du moteur et/ou l'introduction d'oxygène supplémentaire en amont du catalyseur. La composition de gaz d'échappement varie ainsi sur des périodes de l'ordre de la seconde d'une composition contenant un excès relatif de composés oxydants (règlage dit "pauvre") à une composition contenant un excès de composés réducteurs (règlage dit "riche") et récipro- quement. En particulier, le règlage dit "pauvre" est tel que les quantités d'oxygène et d'oxyde d'azote présentes sont supérieures à celles requises pour produire l'oxydation de l'oxyde de carbone, des hydrocarbures et de l'hydrogène présents. Inversement, et en particulier, le règlage dit "riche" est tel que les quantités d'oxyde de carbone, d'hydrocarbures et d'hydrogène présentes sont supérieures à celles requises pour produire la réduction de l'oxygène et des oxydes d'azote présents. Il a déjà été proposé des catalyseurs pour traiter de tels gaz d'échappement. Ainsi, d'après Journal of Catalysis 56, 321 (1979) et 6 Congrès Nord-Américain de la Catalysis Society - CHICAGO - mars 79 - Communication H4, on connatt des catalyseurs multifonctionnels ayant comme phase active de l'oxyde de cérium et des métaux précieux. D'après la demande japonaise n0 3062-777 on connaît également des catalyseurs multifonctionnels ayant comme phase active de l'oxyde de fer et des métaux précieux. D'après la demande japonaise n0 76 49 190, on connaît également des catalyseurs multifonctionnels ayant comme phase active du lanthane, du barium, du cuivre, du rhodium et du platine et/ou du palladium. D'après la demande japonaise n0 74 23790, on connaît également des catalyseurs multifonctionnels ayant une phase active du ruthénium, du palladium et éventuellement un métal choisi parmi le groupe comportant: nb, Ce, Ti, Fe, Ni, Cu. De tels catalyseurs s'avèrent toutefois présenter une activité initiale et une stabilité au cours du temps insuffisantes pour répondre aux exigences anti-pollution actuelles. La demanderesse a trouvé de nouveaux catalyseurs multifonc- tlonnels à base de cuivre et de fer et/ou de cérium et de métaux précieux remédiant aux inconvénients présentés par les catalyseurs de l'art antérieur et qui s'avèrent, de façon totalement inattendue, présenter une excellente activité ainsi qu'une stabilité remarquable au cours du temps. La présente invention concerne en effet un catalyseur multifonctionnel caractérisé en ce qu'il comporte: un support sur lequel est déposée une phase active constituée de cuivre et de cérium et/ou de fer, d'au moins un métal pris dans le groupe comportant le platine et le palladium et d'au moins un métal pris dans le groupe comportant l'iridium et le rhodium. Le support mis en oeuvre selon l'invention peut notamment être à base d'oxyde réfractaire et, par exemple, constitué par de la silice, de l'alumine, des alumino-silicates ou des oxydes mixtes comprenant par exemple de l'alumine associée avec de la silice, de l'oxyde de zirconium, de l'oxyde de cérium et/ou de l'oxyde de titane. Selon un mode de mise en oeuvre préféré de l'invention, on utilise un support à base de particules d'alumine. Ce support présente de préférence une surface spécifique comprise entre 25 et 250iM2/g et, plus particulièrement comprise entre 70 et 150m2/g. Il présente un volume poreux total de préférence compris entre 0,5 et 2cm3/g et, plus particulièrement compris entre 0,8 et 1,7cm3/g. Il possède de préférence une macroporosité telle que le volume poreux des pores dont le diamètre est supérieur à 1000 A est compris entre environ 0,05 et 0,6cm3/g et, de préférence, entre 0,2 et 0,5cm3/g. De tels supports peuvent notamment avoir été fabriqués à partir de l'alumine active obtenue selon le procédé décrit dans le brevet américain n' 2 915 365 et agglomérée selon le procédé décrit dans le brevet américain n0 2 881 051. Ils peuvent également avoir été fabriqués par autoclavage en milieu neutre ou acide des agglomérés précédents, séchage et calcination notamment tel que décrit dans les brevets français n' 1 449 904 et 1 386 364. Les supports mis en oeuvre peuvent également avoir été obtenus selon le procédé décrit dans la demande de brevet français n' 77 23880 publiée sous le numéro 2 399 276. Les supports d'alumine mis en oeuvre peuvent également avoir été fabriqués selon le procédé décrit dans la demande de brevet européen n0 15 801 au nom de la demanderesse. D'une manière générale, les supports à base de particules d'alumine mis en oeuvre selon l'invention peuvent avoir été traités ainsi qu'il est bien connu de l'homme de l'art par des agents porogènes tels que ceux à base de cellulose, naphtaline, gommes naturelles, polymères synthétiques, etc... afin de leur conférer les propriétés de porosité désirée. Le support mis en oeuvre selon l'invention peut également être constitué par un ou plusieurs oxydes réfractaires recouvrant un substrat métallique ou céramique; ledit substrat étant de préférence sous forme d'une structure inerte et rigide en nids d'abeille comprenant des canaux ou conduits. De tels supports sont bien connus de l'homme de l'art et ont été largement décrits dans la littérature, les oxydes réfractaires étant de préférence employés sous forme d'une pellicule ou d'un revêtement appliqué sur le substrat. Les oxydes réfractaires constituant le revêtement sont notamment choisis parmi le groupe comprenant: les oxydes d'aluminium, magnésium, calcium, strontium, baryum, scandium, yttrium, lanthanides, gallium, Indium, thallium, silicium, titane, zirconium, hafnium, thorium, germanium, étain, plomb, vanadium, nobium, tantale, chrome, molybdène, tungstène et rhénium. On utilise de préférence un revêtement en oxyde d'aluminium. Les substrats métalliques utilisés sont notamment ceux obtenus à partir d'alliages de fer, de chrome, aluminium et cobalt tels que ceux connus sous la marque KANTRAL ou ceux obtenus à partir d'alliages de fer, de chrome, d'aluminium et d'yttrium et connus sous la marque FECRALLOY. Le métal peut aussi être de l'acier carboné ou de la fonte simple. On peut avantageusement prétraiter les substrats métalliques à base d'aluminium par chauffage en atmosphère oxydante dans des conditions de durée et de température qui permettent de former, à partir de l'aluminium contenu dans l'alliage, une couche superficielle d'oxyde d'aluminium. Dans le cas des aciers carbonés ou de la fonte, on peut également les prétraiter par recuit du fer ou de l'acier recouvert d'une couche d'aluminium pour obtenir un revêtement d'une couche de diffusion aluminium/fer. Les substrats en matière céramique utilisés sont notamment ceux comportant comme matière principale: la cordiérite, l'alumine, la mullite, la zircone, la zirconmullite, le titanate de baryum, la porcelaine, l'oxyde de thorium, l'oxyde de magnésium, la stéatite, les carbures de bore ou de silicium. Selon le mode de mise en oeuvre préféré de l'invention, on peut obtenir le revêtement en oxyde d'aluminium de ces substrats céramiques ou métalliques par application d'hydrate d'alumine puis calcination ou par dép6t d'un sel d'aluminium puis calcination ou par application d'une couche d'alumine active puis calcination. La structure cellulaire en nids d'abeille peut être de forme hexagonale, tétragonale, triangulaire ou ondulée, elle doit permettre le passage de gaz dans les canaux ou conduits formés lors de leur fabrication par extrusion, laminage, solidification d'éléments en forme de feuille etc... Par ailleurs, les supports mis en oeuvre selon l'invention sont avantageusement traités de façon à leur conférer une bonne stabilité thermique au cours du temps. Ces traitements, bien connus de l'homme de l'art, consistent notamment dans une stabilisation de la particule d'alumine ou du revêtement en oxyde d'aluminium par les métaux alcalinoterreux, la silice et/ou les terres rares. Les supports stabilisés décrits dans les brevets f rançais n0 2 257 335 et 2 290 950 au nom de la demanderesse conviennent aux fins de l'invention. La teneur en métal du groupe constitué par le platine et le palladium du catalyseur varie généralement entre environ 0,04 et 0,5% en poids par rapport au support et de préférence, entre environ 0,05 et 0,15% en poids. Celle en métal du groupe constitué par l'iridium et le rhodium varie généralement entre environ 0,002 et 0,1% en poids et de préférence entre environ 0,005 et 0,02% en poids. Selon un mode de mise en oeuvre particulier des catalyseurs selon l'invention, on préférera utiliser le rhodium associé au platine et/ou au palladium. La teneur totale en cérium et/ou fer de la phase active des catalyseurs selon l'invention est comprise entre environ 0,1 et environ 10% en poids rapporté au support. Cette teneur est de préférence comprise entre 0,3 et 4,5%. La teneur en cuivre de la phase active des catalyseurs selon l'invention est comprise entre environ 0,1 et environ 4% en poids par rapport au support. Cette teneur est de préférence comprise entre 0,1 et 2%. La quantité de cuivre et de fer et/ou cérium de la phase active des catalyseurs selon l'invention doit être inférieure à 14% et de préférence à 4,9% en poids rapporté au support. Selon une variante de l'invention, les catalyseurs peuvent en outre comporter l'un au moins des métaux suivants: tungstène, nickel, manganèse, étain, germanium, cobalt, uranium, rhénium. La teneur totale en poids de ces métaux rapportés au support est comprise entre environ 0,2 et 5%. Les catalyseurs selon l'invention peuvent être préparés selon les méthodes courantes, soit par imprégnation du support, soit par apport des métaux de la phase active lors de la fabrication du support. On opère, de préférence, par imprégnation du support au moyen de solution de composés minéraux ou organiques des métaux que l'on désire introduire. L'imprégnation peut être faite au moyen de solutions communes aux métaux ou successivement avec différentes solutions. 249595? Selon un mode de mise en oeuvre particulier, on imprègne successivement le support avec une solution contenant des composés du fer, du cérium et du cuivre puis avec une ou des solutions contenant des composés des métaux précieux que l'on désire introduire. Comme composés du cuivre, du fer et du cérium que l'on peut mettre en oeuvre, on citera notamment les sels de cuivre, de fer et de cérium et plus particulièrement le chlorure cuivrique, le nitrate cuivrique, le nitrate ferrique, le citrate de fer ammoniacal, le chlorure ferrique et le nitrate céreux, l'acétate céreux, le chlorure céreux et le nitrate cérique ammoniacal. Comme composés du rhodium, du platine et du palladium que l'on peut mettre en oeuvre, on citera notamment le trichlorure de rhodium hydraté, l'acide chloroplatinique, le chlorure de palladium, le nitrate de palladium ainsi que le dichlorure de rhodium III chloropentamine et les dichlorures de platine II et palladium Il tétramine. Lorsque l'on met en oeuvre un support à base d'oxyde réfractaire et en particulier d'oxyde d'aluminium, la profondeur d'imprégnation peut être avantageusement réglée par l'utilisation de méthodes connues de l'homme de l'art et en particulier par ajout dans la solution des métaux précieux d'une certaine quantité d'acide minéral ou organique. On utilise couramment les acides nitrique, chlorhydrique et fluorhydrique ou les acides acétique, citrique, oxalique. Après imprégnation du support, le catalyseur est ensuite séché puis activé dans un courant d'air à une température comprise entre environ 300 et 800'C pendant quelques heures. L'activation du catalyseur peut être avantageusement réalisée en atmosphère réductrice à une température comprise entre environ et 7000C, on peut par exemple utiliser comme agents réducteurs l'hydrogène, l'oxyde de carbone et/ou l'hydrogène sulfuré. Lorsque l'on met en oeuvre un support constitué en particulier d'un revêtement d'alumine déposé sur un substrat- métallique ou en matière céramique, on opère avantageusement en mettant en contact le substrat avec une dispersion aqueuse d'un précurseur d'alumine qui contient en plus des sels ou oxydes de fer et/ou cérium et cuivre, on sèche puis on calcine à 300 - 700'C environ, on répète éventuellement ces opérations, puis on introduit les métaux précieux et on termine les opérations de la façon qui a été explicitée ci-dessus dans le cas des supports à base de particules d'oxyde réfractaire. On a constaté que les catalyseurs selon l'invention permettent d'éliminer très efficacement la majeure partie de l'oxyde de carbone, des hydrocarbures imbrûlés ainsi que des oxydes d'azote présents dans les gaz d'échappement des moteurs à combustion interne et que, de plus, ils possèdent une stabilité remarquable au cours du temps. Les exemples non limitatifs donnés ci-après illustrent l'invention et en particulier les avantages des présents cataly- seurs par rapport à ceux décrits dans l'art antérieur. Exemple 1 - Préparation d'un catalyseur (A) selon l'invention. On prépare 100g de billes d'alumine de structure gamma selon les procédés décrits dans les brevets français n0 1 449 904 et 1 386 364 par autoclavage en présence d'acide d'agglomérés d'alumine active, séchage et calcination. Les billes d'alumine présentent une surface spécifique de m2/g, un volume poreux total de 0,90cm3/g et un volume de 0,40cm3/g constitué par des macropores ayant un diamètre supérieur à 1000 A. Ces billes sont imprégnées par 90cm3 d'une solution aqueuse de nitrate cuivrique et de nitrate céreux contenant 0,8g de cuivre et 4,Og de cérium. Après 30 minutes de contact, les billes sont séchées à 150C puis calcinées sous air à 4000C pendant 3heures. Elles sont ensuite imprégnées par 90cm3 d'une solution d'acide chloroplatinique et de trichlorure de rhodium hydraté contenant 73mg de platine et 7,3mg de rhodium. Après 30 minutes de contact, les billes sont séchées à 1500C puis activées à 400'C pendant 3 heures dans un courant d'hydrogène circulant à 200 litres par heure. Le catalyseur (A) ainsi préparé contient en poids rapporté au support 0, 073% de platine; 0,0073% de rhodium; 0,8% de cuivre et 4,0% de cérium. Exemple 2: préparation d'un catalyseur (B) selon l'invention. On prépare 100g de billes d'alumine selon le procédé décrit dans la demande de brevet français n0 77 23 880. Ces billes présentent une surface spécifique de 100m2/g, un volume poreux total de 1,20cm3/g et un volume de 0,45cm3/g constitué par des macropores ayant un diamètre supérieur à 1000 A. Le mode opératoire utilisé pour l'imprégnation est semblable à celui décrit dans l'exemple 1 ci-dessus. On utilise cette fois cm3 d'une solution aqueuse de nitrate ferrique et de nitrate cuivrique contenant 2g de fer et 1,Og de cuivre, puis 120cm3 d'une solution d'acide chloroplatinique, de chlorure de palladium et de trichlorure de rhodium hydraté contenant 73mg de platine, 29,2mg de palladium et 7,3mg de rhodium. Le catalyseur (B) ainsi préparé contient en poids rapporté au support 0, 073% de platine; 0,0292% de palladium; 0,0073% de rhodium; 2% de fer et 1% de cuivre. Exemple 3: préparation d'un catalyseur (C) selon l'invention. On prépare 100g de billes d'alumine selon le procédé décrit dans l'exemple 2. Par ailleurs, ce support d'alumine a été avantageusement traité de façon à lui conférer une bonne stabilité thermique au cours du temps. Le support stabilisé par 3% de lanthane comme décrit dans les brevets français n0 2 257 335 et n0 2 290 950 au nom de la demanderesse convient particulièrement. Le mode opératoire utilisé pour l'imprégnation est semblable à celui décrit dans l'exemple 2 ci-dessus. Les billes d'alumine sont imprégnées par 120cm3 d'une solution aqueuse de nitrate cuivrique, de nitrate ferrique et de nitrate céreux contenant 0,5g de cuivre, 1,Og de fer et 3,3g de cérium. Après 30 minutes de contact, les billes sont séchées à 1500C puis calcinées sous air à 400'C pendant 3 heures. Elles sont ensuite imprégnées par 120cm3 d'une solution d'acide chloropla- tinique et de trichlorure de rhodium hydraté contenant 73mg de platine et 7,3mg de rhodium. Après 30 minutes de contact, les billes sont séchées à 150'C puis activées à 4000C pendant 3 heures dans un courant de 200 litres par heure, constitué d'un gaz de 5% de monoxyde de carbone dans de l'azote. Le catalyseur (C) ainsi préparé contient en poids rapporté au support 0, 073% de platine; 0,0073% de rhodium, 0,5% de cuivre, 1,0% de fer et 3,3% de cérium. Exemple 4: préparation d'un catalyseur (D) selon l'invention. g de billes d'alumine tel que décrit à l'exemple 2 sont imprégnées par 120cm3 d'une solution aqueuse de nitrate cuivrique et de nitrate céreux contenant 0,8g de cuivre et 4,Og de cérium. Après 30 minutes de contact, les billes sont séchées à 150'C puis calcinées sous air à 400'C pendant 3 heures. Elles sont ensuite imprégnées par 120cm3 d'une solution d'acide chloropla- tinique et de trichlorure de rhodium hydraté contenant 73mg de platine et 7,3mg de rhodium. Après 30 minutes de contact, les billes sont séchées à 1500C puis activées à 400'C pendant 3heures dans un courant gazeux contenant 5% de monoxyde de carbone dans l'azote, circulant à 200 litres par heure. Le catalyseur (D) ainsi préparé contient en poids rapporté au support 0, 073% de platine; 0,0073% de rhodium, 0,8% de cuivre et 4,0% de cérium. Exemple 5: préparation d'un catalyseur (E) selon l'invention. On prépare une suspension dans l'eau d'alumine convenant au revêtement d'une structure monolithique céramique en nids d'abeille. Le monolithe de lOOg est plongé dans la suspension à pH = 3,5 contenant 30% en poids d'alumine. Le support précédemment cité est égoutté et séché pour que les canaux de la structure en nids d'abeille soient vidés, puis il est calciné à 600'C durant 3heures. Le monolithe ainsi revêtu est immergé dans une solution aqueuse de nitrate cuivrique et de nitrate de cérium pendant minutes, puis il est égoutté et séché à 1500C et calciné à 400'C durant 3 heures. Les concentrations en nitrate cuivrique et en nitrate de cérium dans la solution sont telles que, après immersion et calcination, le monolithe contient 0,5% en poids de cuivre et 4% en poids de cérium. Le substrat est ensuite imprégné par trempage dans une solution aqueuse d'acide chloroplatinique et de trichlorure de rhodium hydraté. Les concentrations en acide chloroplatinique et en trichlorure de rhodium hydraté, sont telles que, le monolithe de lOOg est imprégné par 73mg de platine et 7,3mg de rhodium. Après 30 minutes de contact, le monolithe est égoutté et séché à 1500C puis activé à 400'C pendant 3 heures dans un courant d'hydrogène de 200 litres par heure. Le catalyseur (E) ainsi préparé contient en poids rapporté au support: 0, 073% de platine; 0,0073% de rhodium; 0,5% de cuivre et 4% de cérium. Exemple 6: préparation d'un catalyseur (F) selon l'invention. On imprègne lOOg de billes d'alumine contenant 2% de néodyme tel que décrit à l'exemple 3. Le mode opératoire utilisé pour l'imprégnation est semblable à celui décrit dans l'exemple 3, en mettant en oeuvre une première solution d'imprégnation contenant 0,4g de cuivre et 2g de cérium la suite de la préparation est identique à celle de l'exemple 3. Le catalyseur (F) ainsi obtenu contient en poids rapporté au support 0, 073% de platine; 0,0073% de rhodium, 0,4% de cuivre et 2% de cérium. Exemple 7: préparation d'un catalyseur (G) selon l'invention. lOOg de billes d'alumine tel que décrit à l'exemple 1 sont imprégnées par 90cm3 d'une solution aqueuse de nitrate cuivrique, de nitrate de cérium et de nitrate de manganèse contenant 0,8g de cuivre, 4g de cérium et lg de manganèse. Après 30 minutes de contact, les billes sont séchées à 150C puis calcinées sous air à 400'C pendant 3 heures. Elles sont ensuite imprégnées par 90cm3 d'une solution d'acide chloropla- tinique de chlorure de palladium et de trichlorure de rhodium hydraté contenant 73mg de platine, 29,2mg de palladium et 7,3mg de rhodium. Après 30 minutes de contact, les billes sont séchées à 150C puis activées à 400C pendant 3 heures dans un courant d'hydrogène de 200 litres par heure. Le catalyseur (G) ainsi préparé contient en poids rapporté au support 0, 073% de platine; 0,0292% de palladium; 0,0073% de rhodium, 0,8% de cuivre, 4% de cérium et 1% de manganèse. Exemple 8: préparation d'un catalyseur (H) selon l'invention. On prépare une suspension dans l'eau d'alumine convenant au revêtement d'une structure monolithe métallique connue sous la marque Fecralloy. Le mode opératoire utilisé pour l'imprégnation est semblable à celui décrit dans l'exemple 5 ci-dessus. On utilise cette fois une solution aqueuse de nitrate cuivrique et de nitrate de cérium dont les concentrations sont telles qu'après immersion et calcination, le monolithe contient 0,8% en poids de cuivre et 4% en poids de cérium. Le substrat est ensuite imprégné par trempage dans une solution aqueuse d'acide chloroplatinique et de trichlorure de rhodium hydraté. Le catalyseur (H) ainsi préparé contient en poids rapporté au support 0, 073% de platine, 0,0073% de rhodium, 0,8% de cuivre et 4% de cérium. Exemple 9: préparation d'un catalyseur (I) de l'art antérieur. g de billes d'alumine active ayant une surface spécifique de 250m2/g et un volume poreux total de 0,55cm3/g sont imprégnées par 55cm3 d'une solution de nitrate de cérium contenant 5,Og de cérium. Après 30 minutes de contact, les billes sont séchées à 1500C puis calcinées sous air à 400'C pendant 3 heures. Elles sont ensuite imprégnées par 55cm3 d'une solution d'acide chloropla- tinique et de trichlorure de rhodium hydraté contenant 73mg de platine et 7,3mg de rhodium. Après 30 minutes de contact, les billes sont séchées à 150'C puis activées à 400'C pendant 3 heures dans un courant d'hydrogène circulant à 200 litres par heure. Le catalyseur (I) ainsi préparé contient en poids rapporté au support 0,073% de platine, 0,0073% de rhodium et 5% de cérium. Exemple 10: préparation d'uni catalyseur (J) de l'art antérieur. g de billes d'alumine active ayant les mêmes caractéris- tiques texturales que celles décrites dans l'exemple précédent, sont imprégnées par 55cm3 d'une solution de nitrate ferrique contenant 5,Og de fer. Après 30 minutes de contact, les billes sont séchées à 150'C puis calcinées sous air à 400'C pendant 3 heures. Elles sont ensuite imprégnées par 55cm3 d'une solution d'acide chloropla- tinique et de trichlorure de rhodium hydraté contenant 73mg de platine et 7,3mg de rhodium. Après 30 minutes de contact, les billes sont séchées à 1500C puis activées à 400'C pendant 3 heures dans un courant d'hydrogène circulant à 200 litres par heure. Le catalyseur (J) ainsi préparé contient en poids rapporté au support 0,073% de platine, 0,0073% de rhodium et 5% de fer. Exemple 11: préparation d'un catalyseur (K) de l'art antérieur. lOOg de billes d'alumine active telle que décrite dans l'exemple 9, sont imprégnées par 55cm3 d'une solution de nitrate cuivrique contenant 5,Og de cuivre. Après 30 minutes de contact, les billes sont séchées à 150'C puis calcinées sous air à 4000C pendant 3 heures. Elles sont ensuite imprégnées par 55cm3 d'une solution d'acide chloropla- tinique et de trichlorure de rhodium hydraté contenant 73mg de platine et 7,3mg de rhodium. Après 30 minutes de contact, les billes sont séchées à 150'C puis activées à 4000C pendant 3 heures dans un courant d'hydrogène circulant à 200 litres par heure. Le catalyseur (K) ainsi préparé contient en poids rapporté au support 0,073% de platine, 0,0073% de rhodium et 5% de cuivre. Exemple 12 Nous décrivons ci-dessous un exemple comparatif et repré- sentatif du catalyseur décrit dans le brevet japonais n0 74 23 790. Pour ce faire, lOOg de billes d'alumine de surface spécifique égale à 150m2/g immergés dans 400cm3 d'une solution aqueuse contenant 1,25g de ruthénium sous forme de trichlorure de ruthénium hydraté, 2,5g de palladium sous forme de nitrate de palladium, lg de cuivre sous forme de nitrate cuivrique et 2g de fer sous forme de nitrate ferrique. L'excès de solution est lentement évaporé puis le solide obtenu est séché à 100'C pendant lheure puis calciné à l'air à 600'C pendant 1heure. Le catalyseur (L) ainsi préparé contient en poids rapporté au support 1, 25% de ruthénium, 2,5% de palladium, 1% de cuivre et 2% de fer. Ce catalyseur représentatif de l'art antérieur présente deux inconvénients majeurs, d'une part des teneurs très élevées en métaux précieux qui rendent son intérêt pratique inexistant, d'autre part une stabilité dans le temps très mauvaise du fait d'un départ du ruthénium par volatilisation sous forme de tétroxyde lors de son utilisation. A titre d'exemple, on a constaté que la teneur en ruthénium de ce catalyseur était tombée à 0,57% du poids par rapport à l'alumine après 250heures de fonctionnement sur la voiture R 17 TS décrite dans l'exemple 13 ci-après. Le même type de résultats a été obtenu avec les catalyseurs (M) et (N) représentatifs de l'art antérieur et contenant respectivement: 1,25% de ruthénium, 2,5% de palladium, 0,8% de cuivre et 4% de cérium pour le catalyseur (M), et 1,25% de ruthénium, 2,5% de palladium, 0,5% de cuivre, 1% de fer et 3,1% de cérium pour le catalyseur (N). Exemple 13: activités des divers catalyseurs mesurées sur banc moteur. Le présent exemple rassemble les résultats obtenus sur banc moteur avec les catalyseurs (A), (B), (C), (D), (E), (F), (G), (H), (I), (J) et (K) décrits respectivement dans les exemples 1 à 11. Les essais ont été effectués en chargeant successivement 1000cm3 de chacun des catalyseursdans un réacteur de type cylindrique à circulation axiale (diamètre intérieur 14cm, épaisseur du lit de catalyseur 6,5cm). Le réacteur est adapté sur le circuit d'échappement d'un moteur au banc d'essai en interposant entre le moteur et le réacteur un dispositif permettant de réguler la température des gaz à 350'C en entrée du réacteur. Le moteur est un moteur d'automobile à essence comprenant 4 cylindres d'une cylindrée de 1600cm3 et dont le rapport volumétrique est de 8,8/1. Il est accouplé à un frein hydraulique et fonctionne en régime stabilisé à 3000 tours/minute en fournissant une puissance d'environ 25kW. L'alimentation en carburant est réglée de manière à ce que le rapport entre le débit d'air et le débit de carburant à l'admission soit égal au rapport stoechiométrique de combustion (richesse égale à 1). Le débit des gaz d'échappement passant sur le catalyseur est dans ces conditions de 46Nm3/heure et les teneurs initiales des principaux polluants sont les suivantes: monoxyde de carbone (CO): 0,55% en volume hydrocarbures imbrûlés (HC): 0,14% en volume exprimé en équivalent méthane, oxydes d'azote (NO+N02): 0,31% en volume Le dosage de ces composés est effectué avant et après passage des gaz d'échappement sur le catalyseur par les techniques analytiques habituelles suivantes: CO absorption infra-rouge (analyseur COSMA Rubis 3000), HC analyse par ionisation de flamme (analyseur IPM), NO + NO2 (NOx) chimiluminescence (analyseur Thermoélectron 10 A) Le tableau 1 ci-après rassemble les résultats obtenus dans des conditions de températures qui permettent de bien différencier les catalyseurs du point de vue de leurs performances à basse température. 9ú ú1 0ú LL ú8 L8 ú6 ZZ 9 SL Z9 6L úO OL x ON DOH * D0OC e aanseu SE 0os OL IL Z8 LS L OD UOT Sl8AUOD x (Xo) oz, ( ON) alz, r I H D VOE a D IT (JT eiedmoz) Ol (jT:ltedmoz) (uoTluaAUT) (UoT IuaAuT) L UOTlUeAUT) (uoT'uaAuT) ç (uoT;ueAuT) (UOT!ueAUT) (uOT:UaAUT) I (UOTIZUaAUT) *1 ::: i 9nasxlLeze* aldmaxal ap: %. a)ualaJag. oIemnN sapXxo sap ze (DH) sainqaeDoxpXq sap (OD) auoqaeo ap apxoA ap UOTSa8AUOD ap aoZuaoanod ua saamTdxa D0o0úE e anazom-oueq alns soaainsau s!TA!zoV: I nuelqu ú1 S6S6tZ Exemple 14: activités des divers catalyseurs mesurées sur voiture selon le cycle américain CVS-CH. Le présent exemple rassemble Ies résultats obtenus sur voiture selon le cycle américain CVS-CH avec les divers catalyseurs (A), (B), (C), (D), (E) , (F), (G), (H), (I), (J) et (K) décrits respectivement dans les exemples 1 à 11. Les conditions de ce test sont précisées dans la référence suivante: "Federal Register, Vol. 42, n 124 - June 28, 1977, pages 32906 à 33004, Title 40 Protection of Environment, Chap.l, Environmental Protection Agency, Part 86 Central of air pollution from new-motor vehicles and new-motor vehicle engines". Le véhicule utilisé est une RENAULT R 17 TS équipée d'un dispositif d'injection électronique prototype BOSCH-L JETRONIC régulé par-une sonde à oxygène. L'inertie de ce véhicule est de 27501bs (1250kg). Le règlage du frein hydraulique simulant la résistance à l'avancement sur route effectué conformément à la norme fédérale américaine correspond sur le banc à rouleaux utilisé à une force de traction à la balance de 25kg f à 80km/h. Les émissions de base du véhicule sans pot catalytique sont les suivantes: CO: 12,3g/mile HC: 1,8g/mile NO 2,4g/mile X Un pot catalytique expérimental de type cylindrique à circulation radiale, d'un volume de 1700cm3 a été adapté sur la tubulure d'échappement à une distance d'environ 1,7m du moteur. Le tableau 2 ci-après rassemble les résultats obtenus avec les divers catalyseurs (A), (B), (C), (D), (E), (F), (G), (H), (I), (J) et (K) décrits respectivement dans les exemples 1 à 11. 9Z'O 8ú'0 LI'O Ll'O Ll'O 51 'O 51'0 LO'O 'Q 51 '0 zLZO WZ 'O ú9'0 WgO 8Z'O 61'0 úZ'O gW'O ú1'0 LZ'O IZ'O I'0 9ú 'I 9L'I ú9 'I LI'I úW1 ZO'I 51 'I 56'0 98'0 LO'I (; 0eodmz * UOTluaUT) (UlOT WaAUT) (UOT:IuaAUT) (uolT. uaMxT) ci 9 x x * ON OH OD ON DH OD :Do009 e sailnaq o I SalTm:::ç : Zupuad ianaom: qupuad azno: anasKieoD: aldmaxal: :Duq anris inasslepz: ans anasfleD: np: ap: :np auemessTI!TaTA: np UOTiSTITqeZS:aDual9j: olaumnN: : saadu suoTssTma: saadu suoTssTm::: aI! led ammelS ua saa uTdxa Zl HD-SAD UTUDTIPtll aDI D aI -ueATTns ainlToA ans seainsau ( ON) a;ozep sapúxo,p za (DH) sanqaLDopXqp '(OD) auoqieo ap ap xo,p suoTssTm: Z neaZqe LT ZS6S6;Z ú9'O Z9'I ZL'O Qú'0 OZ'O çz'0 L'O SZ 'O Il'O IZ'O 89'0 LL'O 9W'0 Oú'O ZZ'O 6Z'O OC'O OZ'O LI'O çú'O SZ'O 98'Z 06'1 LL'I 98'1 LL'I 08'I 59'I 56'1 OL'I Les résultats présentés dans les tableaux 1 et 2 mettent bien en évidence la supériorité des catalyseurs (A), (B), (C), (D), (E), (F), (G), (H), (I), (J) et (K) selon l'invention sur les catalyseurs (I), (J) et (K) de l'art antérieur et ce, aussi bien au point de vue activité initiale qu'au point de vue stabilité dans le temps. REVENDICATIONS 1) Catalyseur pour le traitement des gaz d'échappement des moteurs à combustion interne caractérisé en ce qu'il comporte: un support sur lequel est déposée une phase active constituée de cuivre et de cérium et/ou de fer, d'au moins un métal pris dans le groupe comportant le platine et le palladium et d'au moins un métal pris dans le groupe comportant l'iridium et le rhodium. 2) Catalyseur selon la revendication 1 caractérisé en ce que le support est constitué par de la silice, de l'alumine, des alumino-silicates ou des oxydes mixtes comme l'alumine associée à de la silice, de l'oxyde de zirconium, de l'oxyde de cérium et/ou de l'oxyde de titane; par un ou plusieurs oxydes réfractaires, de préférence employés sous forme d'une pellicule appliquée sur n substrat métallique ou en matière céramique, ledit substrat étant de préférence sous forme d'une structure inerte et rigide en nids d'abeille comprenant des canaux ou conduits. 3) Catalyseur selon la revendication 2 caractérisé en ce qu'il est choisi parmi le groupe comportant d'une part des particules d'alumine présentant une surface spécifique comprise entre 25 et 250m2/g et, plus particulièrement comprise entre 70 et 150m2/g, un volume poreux total de préférence compris entre 0,5 et 2cm3/g et, plus particulièrement compris entre 0,8 et 1,7cm3/g, une macroporosité telle que le volume poreux des pores dont le diamètre est supérieur à 1000 A est compris entre environ 0, 05 et 0,6cm3/g et, de préférence, entre 0,2 et 0,5cm3/g et, d'autre part, des substrats métalliques ou céramiques en nids d'abeille revêtus d'une pellicule d'oxyde d'aluminium. 4) Catalyseur selon la revendication 1 caractérisé en ce que la teneur en métal du groupe constitué par le platine et le palladium est comprise entre environ 0,04 et environ 0,5% poids par rapport au support, celle en métal du groupe constitué par l'iridium et le rhodium est comprise entre environ 0,002 et environ 0,1%, poids par rapport au support, la teneur total en cérium et/ou fer est comprise entre environ 0,1 et environ 10% poids par rapport au support, la teneur en cuivre est comprise entre environ 0,1 et 4%, poids par rapport au support. ) Catalyseur selon la revendication 4 caractérisé en ce que la teneur en métal du groupe constitué par le platine et le palladium est comprise entre 0,05 et 0,15%, celle en métal du groupe constitué par l'iridium et le rhodium est comprise entre 0,005 et 0,02%, la teneur totale en cérium et/ou fer est comprise entre 0,3 et 4,5%, la teneur en cuivre est comprise entre 0,1 et 2%. 6) Catalyseur selon les revendications 1, 4 ou 5 caractérisé en ce que la quantité de cuivre, fer et/ou cérium est inférieure à 14% et de préférence à 4,9% en poids rapporté au support. 7) Catalyseur selon l'une quelconque des revendications précédentes caractérisé en ce que la phase active comporte en outre au moins l'un des métaux: tungstène, nickel, manganèse, étain, germanium, cobalt, uranium, rhénium dans une teneur totale en poids comprise entre environ 0,2 et 5% rapportée au support. 8) Procédé de traitement des gaz d'échappement des moteurs à combustion interne permettant notamment d'éliminer la majeure partie de l'oxyde de carbone, des hydrocarbures imbrulés et des oxydes d'azote présents dans ces gaz caractérisé en ce que l'on met en oeuvre le catalyseur selon l'une quelconque des revendications 1 à 7.